(57)【特許請求の範囲】
【請求項１】
アルカノールアミン類、アルコキシアルキルアミン類およびアルコキシアルカノールアミン類から選択される１種以上を５〜５０質量％、式（１）で表わされる酸アミドを３０〜６５質量％、式（１）以外で表わされる酸アミドを０〜４０質量％、糖類または糖アルコール類を０．１〜１５質量％および水を１〜６４．５質量％を含有するフォトレジスト剥離剤組成物。
（ＣＨ３）２Ｃ(Ｒ１)ＣＯＮ（Ｒ２）（Ｒ３）  ・・・・  （１）
（Ｒ１は水素またはヒドロキシル基を表す。Ｒ２、Ｒ３はＣ１−Ｃ４のアルキル基を表し、Ｒ２、Ｒ３２つの基が同一であっても異なっていてもよい）
【請求項２】
式（１）で表わされる酸アミドがＮ，Ｎ−ジメチルイソブチルアミドおよび／または２−ヒドロキシ−Ｎ，Ｎ，２−トリメチルプロパンアミドであることを特徴とする請求項１記載の剥離剤組成物。
【請求項３】
アルカノールアミン類、アルコキシアルキルアミン類またはアルコキシアルカノールアミン類から選択される１種以上を５〜５０質量％、式（１）で表わされる酸アミドを３０〜６５質量％、式（１）以外で表わされる酸アミドを０〜４０質量％、糖類または糖アルコール類を０．１〜１５質量％および水を１〜６４．５質量％を含有するフォトレジスト剥離剤組成物を用いてフォトレジストを剥離することを特徴とするフォトレジスト剥離方法。
【発明の詳細な説明】
【技術分野】
【０００１】
本発明は半導体集積回路の製造工程においてフォトレジスト層を剥離するための剥離剤組成物およびフォトレジスト剥離方法に関するものである。
【背景技術】
【０００２】
半導体集積回路は、無機質基体上にフォトレジストを塗布し、露光・現像によりパターンを形成し、次いで該フォトレジストパターンをマスクとし、非マスク領域の無機質基体をエッチングし、微細回路を形成した後、上記フォトレジスト膜を無機質基体から剥離する方法、あるいは同様にして微細回路を形成した後、アッシングを行い、残存するレジスト残渣物を無機質基体から剥離する方法によって製造される。
【０００３】
従来、上記レジスト膜、レジスト残渣物等を除去するレジスト剥離剤として、アルカノールアミンまたはポリアルキレンポリアミンのエチレンオキサイド付加物、スルホン化合物及びグリコールモノアルキルエーテルからなる剥離剤（特許文献１）、ジメチルスルホキシドを主成分とし、ジエチレングリコールモノアルキルエーテル及び含窒素有機ヒドロキシ化合物からなる剥離剤（特許文献２）が挙げられる。しかしながら上記のアルカリ性剥離剤は、使用時に吸湿した水分によりアミンが解離してアルカリ性を呈し、剥離の後にアルコール等の有機溶剤を使用しないで水洗を行った場合には水洗時にアルカリ性を呈する。またアルカリ性剥離剤は微細配線加工の配線材料に多用されるアルミニウム、銅等に対する腐食作用が強く、近年寸法精度が厳しい超微細配線の加工には好ましくない。更にアルカリ性剥離剤はフォトレジスト剥離の後にアルコール等の有機溶剤によるリンスが必要で、工程が複雑になる等の問題を有している。その他にも水を含有しない有機アミン系剥離剤が開示されている（特許文献３，４）が、エッチング後のレジスト膜、エッチング、アッシング後のレジスト残渣物の剥離力に難点がある。近年微細加工が著しくなり、エッチングの条件が厳しくなるにしたがい、レジスト膜の表面の硬質化が進み、さらにエッチング、プラズマアッシングによるレジスト残渣物もその組成が複雑化しており、上記の有機アミン系剥離剤ではレジスト膜、レジスト残渣物の除去には効果が低い。また、エッチングにドライエッチングを使用する際には、ドライエッチングに使用するガス、レジストおよび各種無機質材料との相互作用により、レジスト残渣物の１種である側壁ポリマー（サイドウォールポリマーとも呼ばれる。）が発生する。これに対しても、上記従来の有機アミン系剥離剤では剥離能力が劣る。
【０００４】
一方、水を含有するアルカノールアミン系剥離剤が開示されている（特許文献５，６，７）。しかしながら、これらの水を含有するアルカノールアミン系剥離剤でも、上記レジスト膜、レジスト残渣物の除去には満足すべき効果が得られていない。
これらのようにフォトレジスト残渣物などを低温で短時間で容易に剥離でき、配線材料を全く腐食せず、水のみでリンスできるフォトレジスト剥離剤組成が求められれている。そこで、アルカノールアミン類、アルコキシアルカノールアミン類またはアルコキシアルカノールアミン類５〜５０％とグリコールモノアルキルエーテル１〜３０％と糖類または糖アルコール類０．５〜１５％と残渣が水であるフォトレジスト剥離剤組成物（特許文献８）やアルカノールアミン類、アルコキシアルカノールアミン類またはアルコキシアルカノールアミン類５〜５０％と酸アミド１〜３０％と糖類または糖アルコール類０．５〜１５％と残渣が水であるフォトレジスト剥離剤組成物（特許文献９）が提示されているがいずれも剥離速度が十分でない。また、Ｎ−ヒドロキシメチル基を有するアミンからなるレジスト剥離剤（特許文献１０）やアミン化合物と特定のアルデヒド化合物と芳香族ヒドロキシ化合物の組み合わせの剥離剤（特許文献１１）が提示されているが、化合物の安全性や安定性に劣るという欠点を有する。
【先行技術文献】
【特許文献】
【０００５】
【特許文献１】特公平６−１２４５５公報
【特許文献２】特許２５７８８２１号公報
【特許文献３】特公平７−８２２３８号公報
【特許文献４】特許３０９５２９６号公報
【特許文献５】特公平７−６９６１８号公報
【特許文献６】特公平７−６９６１９号公報
【特許文献７】特許３０４８２０７号公報
【特許文献８】特開平８−１９０２０５号公報
【特許文献９】特開平８−２０２０５１号公報
【特許文献１０】特許４２２４６５１号公報
【特許文献１１】特許４３２０８６５号公報
【発明の概要】
【発明が解決しようとする課題】
【０００６】
本発明の目的は、従来技術における上記の如き剥離剤の問題点を解決し、無機質基体上に塗布されたフォトレジスト膜、または無機質基体上に塗布されたフォトレジスト膜をドライエッチング後に残存するフォトレジスト層、あるいはドライエッチング後にアッシングを行い残存するフォトレジスト残渣物等を、低温でかつ短時間に容易に剥離でき、その際配線材料を全く腐食しないために超微細加工が可能であり、さらにリンス液としてアルコールの様な有機溶媒を使用する必要がなく、水のみでリンスすることができ、高精度の回路配線を製造できるようなフォトレジスト剥離剤組成物を提供することにある。
【課題を解決するための手段】
【０００７】
本発明者等は、上記の課題を解決すべく鋭意検討を行った結果、ある特定の酸アミドと、アルカノールアミン類、アルコキシアルキルアミン類またはアルコキシアルカノールアミン類と、さらには糖類または糖アルコール類を含む水溶液からなる剥離剤組成物が、無機質期体に塗布されたフォトレジスト膜、または無機質期体上に塗布されたフォトレジスト膜をドライエッチング後に残存するフォトレジスト膜層、あるいはドライエッチング後にアッシングを行い残存するフォトレジスト残渣物等を、低温でかつ短時間で容易に剥離できること、さらに該剥離剤組成物が配線材料を全く腐食しない非腐食性と作業の簡便性を備えた極めて優れた特性を有することを見出し本発明に至った。
【０００８】
即ち本発明は、以下のようである。
１．アルカノールアミン類、アルコキシアルキルアミン類およびアルコキシアルカノールアミン類から選択される１種以上を５〜５０質量％、式（１）で表わされる酸アミドを３０〜６５質量％、式（I）以外で表わされる酸アミドを０〜４０質量％、糖類または糖アルコール類を０．１〜１５質量％および水を１〜６４．５質量％を含有するフォトレジスト剥離剤組成物。
（ＣＨ３）２Ｃ(Ｒ１)ＣＯＮ（Ｒ２）（Ｒ３）  ・・・・・  （１）
（Ｒ１は水素またはヒドロキシル基を表す。Ｒ２、Ｒ３はＣ１−Ｃ４のアルキル基を表し、Ｒ２、Ｒ３２つの基が同一であっても異なっていてもよい）
２．酸アミドがＮ，Ｎ−ジメチルイソブチルアミドおよび／または２−ヒドロキシ−Ｎ，Ｎ，２−トリメチルプロパンアミドであることを特徴とする第１項記載の剥離剤組成物。
３．アルカノールアミン類、アルコキシアルキルアミン類またはアルコキシアルカノールアミン類から選択される１種以上を５〜５０質量％、式（１）で表わされる酸アミドを３０〜６５質量％、式（１）以外で表わされる酸アミドを０〜４０質量％、糖類または糖アルコール類を０．１〜１５質量％および水を１〜６４．５質量％を含有するフォトレジスト剥離剤組成物を用いてフォトレジストを剥離することを特徴とするフォトレジスト剥離方法。
【発明の効果】
【０００９】
本発明では、特定の酸アミドを用いたフォトレジスト剥離剤組成物を使用することにより、無機質基体上に塗布されたフォトレジスト膜、または無機質基体上に塗布されたフォトレジスト膜をドライエッチング後に残存するフォトレジスト層、あるいはドライエッチング後にアッシングを行い残存するフォトレジスト残渣物等を、低温でかつ短時間に容易に剥離でき、その際配線材料を全く腐食せずに超微細加工が可能であり、更にリンス液としてアルコールの様な有機溶媒を使用する必要がなく、水のみでリンスすることができ、高精度の回路配線を製造できる。従って本発明のフォトレジスト剥離剤組成物は、高精度の加工が要求される、特にアルミニウム配線を有する電子材料分野全般において好適に用いることができる
【図面の簡単な説明】
【００１０】
【図１】レジスト膜をマスクとしてドライエッチングを行い、アルミニウム配線体を形成した半導体装置の断面図
【発明を実施するための形態】
【００１１】
本発明において使用されるアルカノールアミン類、アルコキシアルキルアミン類またはアルコキシアルカノールアミン類としては、例えば、エタノールアミン、Ｎ−メチルエタノールアミン、Ｎ，Ｎ−ジメチルエタノールアミン、Ｎ−エチルエタノールアミン、Ｎ，Ｎ−ジエチルエタノールアミン、プロパノールアミン、Ｎ−メチルプロパノールアミン、Ｎ，Ｎ−ジメチルプロパノールアミン、Ｎ−エチルプロパノールアミン、Ｎ，Ｎ−ジエチルプロパノールアミン、２−メトキシエチルアミン、２−エトキシエチルアミン、３−メトキシプロピルアミン、３−エトキシプロピルアミン、２−（２−アミノエトキシ）エタノール、２−（２−アミノエトキシ）プロパノール、２−アミノ−１−プロパノール、１−アミノ−２−プロパノール等が挙げられる。上記アルカノールアミン類、アルコキシアルキルアミン類、アルコキシアルカノールアミン類の中でエタノールアミン、Ｎ−メチルエタノールアミン、２−（２−アミノエトキシ）エタノールが好ましい。
【００１２】
これらのアルカノールアミン類、アルコキシアルキルアミン類またはアルコキシアルカノールアミン類は全溶液中５〜５０質量％であり、好ましくは１０〜４０質量％であり、さらに好ましくは１０質量％〜３５質量％である。アルカノールアミン類、アルコキシアルキルアミン類またはアルコキシアルカノールアミン類の濃度が該範囲より低い場合にはフォトレジストの剥離速度が遅く、またこの濃度が該範囲よりも高い場合は配線材料を腐食させる場合がある。
【００１３】
本発明で使用される酸アミド類としては、式（１）で示される。
（ＣＨ３）２Ｃ(Ｒ１)ＣＯＮ（Ｒ２）（Ｒ３）  ・・・・・  （１）
式中、Ｒ１は水素またはヒドロキシル基を表す。Ｒ２、Ｒ３はＣ１−Ｃ４のアルキル基を表し、Ｒ２、Ｒ３２つの基が同一であっても異なっていてもよい）
式（１）中のＲ２、Ｒ３は、例えばメチル、エチル、ｉ−プロピル、ｎ−プロピル、ｉ−ブチル、ｎ−ブチル、またはｔ−ブチル基が好適に選択される。
【００１４】
式（１）で表わされる酸アミドとして、例えば、Ｎ，Ｎ−ジメチルイソブチルアミド、Ｎ−エチル,Ｎ−メチルイソブチルアミド、Ｎ，Ｎ−ジエチルイソブチルアミド、２−ヒドロキシ−Ｎ，Ｎ，２−トリメチルプロパンアミド、Ｎ−エチル−２−ヒドロキシ−Ｎ，２−ジメチルプロパンアミド、Ｎ，Ｎ−ジエチル−２−ヒドロキシ−２−メチルプロパンアミドなどが例示されるが、好適にはＮ，Ｎ−ジメチルイソブチルアミド、Ｎ−エチル,Ｎ−メチルイソブチルアミド、２−ヒドロキシ−Ｎ，Ｎ，２−トリメチルプロパンアミド、Ｎ−エチル−２−ヒドロキシ−Ｎ，２−ジメチルプロパンアミドが良く、特にＮ，Ｎ−ジメチルイソブチルアミド、２−ヒドロキシ−Ｎ，Ｎ，２−トリメチルプロパンアミドが好適に使用できる。
【００１５】
式（１）で表わされる酸アミドの使用量は、全溶液中３０〜６５質量％であり、さらに３５〜６０質量％であり、さらに好ましくは３５〜５５質量％である。
【００１６】
式（１）に示した酸アミド以外の酸アミドとして、ホルムアミド、Ｎ−メチルホルムアミド、Ｎ−エチルホルムアミド、Ｎ，Ｎ−ジメチルホルムアミド、Ｎ，Ｎ−ジエチルホルムアミド等のホルムアミド類、アセトアミド、Ｎ−メチルアセトアミド、Ｎ−エチルアセトアミド、Ｎ，Ｎ−ジメチルアセトアミド、Ｎ，Ｎ−ジエチルアセトアミド等のアセトアミド類、Ｎ−メチルピロリドン、Ｎ−エチルピロリドン、Ｎ−プロピルピロリドン、Ｎ−ブチルピロリドン等のピロリドン類を組み合わせて使用することができるが、式（１）に示した酸アミド以外の酸アミドの使用量は全溶液中０〜４０質量％である。
【００１７】
式（I）で表わされる酸アミドと式（I）以外の酸アミドを合わせた全量が３０〜７０質量％より低い場合にはアルミニウム配線材料の腐食が進行しやすい傾向にあり、また該濃度範囲より高い場合にはフォトレジストの剥離速度が低下する。
【００１８】
次に本発明において使用される糖類または糖アルコールとしては、単糖類、多糖類等の糖類、具体的には例えば、炭素数３〜６のグリセリンアルデヒド、トレオース、アラビノース、キシロース、リボース、リブロース、キシルロース、グルコース、マンノース、ガラクトース、タガトース、アロース、アルトロース、グロース、イドース、タロース、ソルボース、プシコース、果糖、等が挙げられる。また糖アルコールとしては、トレイトール、エリトリトール、アドニトール、アラビトール、キシリトール、タリトール、ソルビトール、マンニトール、イジトール、ズルシトールなどが挙げられる。これらのうち、グルコース、マンノース、ガラクトース、ソルビトール、マンニトール、キシリトール等が溶解性あるいは分解性などの点から好適である。これら糖類または糖アルコールは全溶液中０．１〜１５質量％、好ましくは１〜１０質量％の濃度範囲で使用され、糖類または糖アルコールが該濃度範囲より低い場合には配線材料の腐食を充分に防止できない。一方、該濃度範囲よりも高くても格別な利点はなく、経済的な面から得策でない。
【００１９】
本発明に使用される無機質基体としては、シリコン、非晶質シリコン、ポリシリコン、シリコン酸化膜、シリコン窒化膜、アルミニウム、アルミニウム合金、チタン、チタン−タングステン、窒化チタン、タングステン、タンタル、タンタル化合物、クロム、クロム酸化物、クロム合金、ＩＴＯ（インジウムースズ化合物）等の半導体配線材料あるいはガリウム−砒素、ガリウム−リン、インジウム−リン等の化合物半導体、さらにＬＣＤのガラス基板等が使用される。
【００２０】
本発明に使用されるアルミニウム配線としてはアルミニウム、アルミニウムを95%以上含むアルミニウム銅合金が使用される。また配線構造としてはアルミニウム配線の上下にチタン/窒化チタンの積層膜を有する構造が挙げられる。
【００２１】
本発明のフォトレジスト剥離剤は、無機質基体上に塗布されたフォトレジスト膜、または無機質基体上に塗布されたフォトレジスト膜をドライエッチング後に残存するフォトレジスト層、あるいはドライエッチング後にアッシングを行い残存するフォトレジスト残渣物等を剥離する際に用いられ、これらの剥離を行う際には、必要に応じて適宜加熱あるいは超音波等を併用することができる。また本発明に係る剥離剤による処理方法は、浸漬法が一般的であるが、その他の方法、例えばスプレーによる方法を使用しても良い。本発明による剥離剤の処理後のリンスとしては、アルコールの様な有機溶媒を使用する必要はなく、水でリンスするだけで充分である。
【実施例】
【００２２】
次に実施例および比較例により本発明を更に具体的に説明する。但し本発明はこれらの実施例により制限されるものではない。評価の方法としては以下の評価法Ａ及び評価法Ｂを用いた。
【００２３】
評価法Ａ；剥離時間と酸アミド残存率
剥離時間
ポジ型液体レジストを１５×１５ｃｍ角、厚さ１．０ｍｍのシリコンウエハー上に膜厚１．４μｍで塗布したのち、１８０℃で５分間ベークした。その後、表１に示したフォトレジスト剥離剤を４０℃に加温し、上記シリコンウエハーを所定時間浸漬した。純水で水洗後、レジストの有無を目視で観察し、レジストが確認されなくなった時間をレジスト剥離能力とした。
酸アミド残存率
酸アミドの熱的安定性の評価として使用したフォトレジスト剥離剤５０ｇを８０℃に８時間加温したのちガスクロマトグラフにて酸アミド量を測定し、酸アミドの初期からの残存率を求め、８０℃加熱残存率とした。
【００２４】
評価法Ｂ；剥離性および腐食性試験
図１に該評価に用いる半導体装置基盤の構造を示す。シリコン半導体基板上に下地層の酸化膜２、次にチタン、続いてアルミニウム、さらにチタンをスパッタ製膜したのち、レジスト膜４をマスクとしている。その後、Ｃｌ２／ＢＣｌ３ガスでドライエッチングを行い、アルミニウム配線体３を形成した。
図１において半導体装置基板１は酸化膜２に被覆されており、またドライエッチング時に側壁保護膜５が形成されている。図１の半導体装置を表１に示す組成の剥離剤に５０℃、２．５分間浸漬した後、超純水でリンスして乾燥し、電子顕微鏡（ＳＥＭ：日立Ｓ-４７００、加速電圧５ｋＶ、観察倍率１５０００倍）で観察を行った。レジスト膜４および残渣物５の剥離性と、アルミニム配線体３の腐食性について評価を行った。なお、チタン層の腐食は見られなかった。
なお、ＳＥＭ観察による評価基準は次の通りである。
（剥離状態）    ◎：完全に除去された。
○：ほぼ完全に除去された。
△：一部残存していた。
×：大部分残存していた。
（腐食状態）    ◎：腐食が全く認められなかった。
○：腐食がほとんど認められなかった。
△：クレーター状あるいはピット状の腐食が認められた。
×：激しい荒れが認められた。
【００２５】
実施例１〜２、比較例１〜２
表１に示す組成の剥離剤を調製し、評価法Ａ及びＢによって評価した。結果を同表１に示した。
【００２６】
【表１】
0005659729.tif 000002
【産業上の利用可能性】
【００２７】
本発明によるフォトレジスト剥離剤組成物は、高精度の加工が要求される電子材料分野全般において好適に用いることができる。
【符号の説明】
【００２８】
１：半導体装置基板
２：酸化膜
３：アルミニウム配線体
４：レジスト膜
５：残渣物（側壁保護堆積膜）
【図１】
0005659729.tif 000003